(57)【特許請求の範囲】
【請求項１】
第１の支持体上に粘着層が設けられた離型部材と、第２の支持体上に転写層が設けられた転写シートとが、前記粘着層と前記第２の支持体とが対向するようにして一体をなし、
前記転写層は、前記第２の支持体から剥離可能となっており、
前記転写層は、熱転写画像を形成するための層が最表面に位置する単層、又は積層構造を呈しており、
前記第２の支持体と前記粘着層との接着力は、前記第１の支持体と前記粘着層との接着力よりも小さく、これにより、前記転写シートは、前記離型部材から分離可能となっている、
離型部材一体型転写シート。
【請求項２】
第１の支持体上に溶融押出し樹脂層が設けられた離型部材と、第２の支持体上に転写層が設けられた転写シートとが、前記溶融押出し樹脂層と前記第２の支持体とが対向するようにして一体をなし、
前記転写層は、前記第２の支持体から剥離可能となっており、
前記転写層は、熱転写画像を形成するための層が最表面に位置する単層、又は積層構造を呈しており、
前記第２の支持体と前記溶融押出し樹脂層との接着力は、前記第１の支持体と前記溶融押出し樹脂層との接着力よりも小さく、これにより、前記転写シートは、前記離型部材から分離可能となっている、
離型部材一体型転写シート。
【請求項３】
前記溶融押出し樹脂層が、ポリオレフィン系樹脂を含む、
請求項２に記載の離型部材一体型転写シート。
【請求項４】
前記溶融押出し樹脂層の厚みが、２．５μｍ以上５０μｍ以下である、
請求項２又は３に記載の離型部材一体型転写シート。
【請求項５】
前記離型部材一体型転写シートの、ＪＩＳ−Ｌ−１０８５（１９９８）に準拠して測定されるガーレ法によるＭＤ方向、及びＴＤ方向の何れか一方、又は双方の剛軟度が、５ｍＮ以上２５ｍＮ以下である、
請求項１乃至４の何れか１項に記載の離型部材一体型転写シート。
【請求項６】
前記熱転写画像を形成するための層が、受容層である、
請求項１乃至５の何れか１項に記載の離型部材一体型転写シート。
【請求項７】
前記転写層に熱転写画像が形成されてなる、
請求項１乃至６の何れか１項に記載の離型部材一体型転写シート。
【請求項８】
印画物の製造方法であって、
請求項１乃至６の何れか１項に記載の離型部材一体型転写シートの前記転写層に、熱転写画像を形成する工程と、
前記熱転写画像が形成された転写層を含む前記転写シートを、前記離型部材から分離する工程と、
前記離型部材から分離された前記転写シートと、被転写体とを組み合わせ、
前記分離された前記転写シートの転写層を、被転写体上に転写する工程と、を含む、
印画物の製造方法。
【請求項９】
転写シートの製造方法であって、
請求項１乃至６の何れか１項に記載の離型部材一体型転写シートの前記転写層に、熱転写画像を形成する工程と、
前記熱転写画像が形成された転写層を含む前記転写シートを、前記離型部材から分離する工程と、を含む、
転写シートの製造方法。
【請求項１０】
前記離型部材から分離された転写シートを巻き取る工程を、さらに含む、
請求項９に記載の転写シートの製造方法。
【請求項１１】
請求項１乃至６の何れか１項に記載の離型部材一体型転写シートと組合せて用いられるプリントシステムであって、
前記離型部材一体型転写シートの前記転写層上に、熱転写画像を形成する画像形成手段と、
前記転写シートを、前記離型部材から分離する分離手段と、
前記分離された転写シートの転写層を、被転写体上に転写する転写手段と、を含む、
プリントシステム。
【請求項１２】
請求項１乃至６の何れか１項に記載の離型部材一体型転写シートと組合せて用いられるプリントシステムであって、
前記離型部材一体型転写シートの前記転写層上に、熱転写画像を形成する画像形成手段と、
前記転写シートを、前記離型部材から分離する分離手段と、を含む、
プリントシステム。
【請求項１３】
前記分離手段により分離された前記転写シート、及び前記離型部材の何れか一方又は双方を巻き取る巻取手段を、さらに含む、
請求項１２に記載のプリントシステム。
【発明の詳細な説明】
【技術分野】
【０００１】  本発明は、離型部材一体型転写シート、印画物の製造方法、転写シートの製造方法、及びプリントシステムに関する。
【背景技術】
【０００２】  転写層を有し、当該転写層を被転写体上に転写可能とした転写シートについては各種の形態が知られている。例えば、特許文献１、２に提案がされているような（ｉ）基材の一方の面上に受容層を含む単層構成、或いは積層構成の転写層が設けられた転写シート（中間転写媒体と称される場合もある）、（ｉｉ）基材の一方の面上に保護層（剥離層と称される場合もある）を含む単層構成、或いは積層構成の転写層が設けられた転写シート（保護層転写シートと称される場合もある）等が知られている。【０００３】  このような転写層を有する転写シートは、色材層を有する熱転写シートと組合せ、昇華型熱転写方式や、溶融型熱転写方式等の画像形成方法を用いて、色材層の色材を移行させることで、或いは、インクジェット印刷方式を用いて、インクジェット用のインクを転写層に付着させることで、転写層に画像を形成できる。そして、画像が形成された転写層を有する転写シートと、被転写体とを組合せ、適宜の転写手段、例えば、転写シートにエネルギーを印加することで、被転写体上に、画像が形成された転写層が転写されてなる印画物を得る。【０００４】  このような転写シートに対しては、転写層に画像を形成するときの良好な印画適性や、画像が形成された転写層を被転写体上に転写するときの良好な転写性が求められている。しかしながら、転写層に画像を形成するときの印画適性と、被転写体上に転写層を転写するときの転写性は、トレードオフの関係にあり、双方を同時に満足させることは困難な状況にある。
【先行技術文献】
【特許文献】
【０００５】
【特許文献１】特開平１１−２６３０７９号公報
【特許文献２】特開２００１−２４６８４５号公報
【発明の概要】
【発明が解決しようとする課題】
【０００６】  本発明はこのような状況に鑑みてなされたものであり、転写層に画像を形成するときの印画適性、及び被転写体上へ転写層を転写するときの転写性の双方を良好なものとできる離型部材一体型転写シートを提供すること、転写層に画像を形成するときの印画適性、及び画像が形成された転写層を被転写体上に転写するときの転写性が良好な印画物の製造方法を提供すること、上記の印画物の製造に用いられる転写シートの製造方法を提供すること、及び上記の離型部材一体型転写シートと組み合わせて用いられるプリントシステムを提供することを主たる課題とする。
【課題を解決するための手段】
【０００７】
上記課題を解決するための本開示の実施の形態に係る離型部材一体型転写シートは、第１の支持体上に粘着層が設けられた離型部材と、第２の支持体上に転写層が設けられた転写シートとが、前記粘着層と前記第２の支持体とが対向するようにして一体をなし、前記転写層は、前記第２の支持体から剥離可能となっており、前記転写層は、熱転写画像を形成するための層が最表面に位置する単層、又は積層構造を呈しており、前記第２の支持体と前記粘着層との接着力は、前記第１の支持体と前記粘着層との接着力よりも小さく、これにより、前記転写シートは、前記離型部材から分離可能となっている。
また、一実施形態の離型部材一体型転写シートは、第１の支持体上に粘着層が設けられた離型部材と、第２の支持体上に転写層が設けられた転写シートとが、前記粘着層と前記第２の支持体とが対向するようにして一体をなし、前記転写層は、前記第２の支持体から剥離可能となっており、前記第２の支持体と前記粘着層との接着力は、前記第１の支持体と前記粘着層との接着力よりも小さく、これにより、前記転写シートは、前記離型部材から分離可能となっている。
【０００８】
上記課題を解決するための本開示の実施の形態に係る離型部材一体型転写シートは、第１の支持体上に溶融押出し樹脂層が設けられた離型部材と、第２の支持体上に転写層が設けられた転写シートとが、前記溶融押出し樹脂層と前記第２の支持体とが対向するようにして一体をなし、前記転写層は、前記第２の支持体から剥離可能となっており、前記転写層は、熱転写画像を形成するための層が最表面に位置する単層、又は積層構造を呈しており、前記第２の支持体と前記溶融押出し樹脂層との接着力は、前記第１の支持体と前記溶融押出し樹脂層との接着力よりも小さく、これにより、前記転写シートは、前記離型部材から分離可能となっている。
また、一実施形態の離型部材一体型転写シートは、第１の支持体上に溶融押出し樹脂層が設けられた離型部材と、第２の支持体上に転写層が設けられた転写シートとが、前記溶融押出し樹脂層と前記第２の支持体とが対向するようにして一体をなし、前記転写層は、前記第２の支持体から剥離可能となっており、前記第２の支持体と前記溶融押出し樹脂層との接着力は、前記第１の支持体と前記溶融押出し樹脂層との接着力よりも小さく、これにより、前記転写シートは、前記離型部材から分離可能となっている。
【０００９】  また、前記溶融押出し樹脂層が、ポリオレフィン系樹脂を含むものであってもよい。【００１０】  また、前記溶融押出し樹脂層の厚みが、２．５μｍ以上５０μｍ以下であってもよい。【００１１】  また、前記離型部材一体型転写シートの、ＪＩＳ−Ｌ−１０８５（１９９８）に準拠して測定されるガーレ法によるＭＤ方向、及びＴＤ方向の何れか一方、又は双方の剛軟度が、５ｍＮ以上２５ｍＮ以下であってもよい。【００１２】
また、前記離型部材一体型転写シートを構成する前記転写シートが、第２の支持体上に、当該受容層を含む前記転写層が設けられ、当該受容層が最表面に位置する中間転写媒体であってもよい。また、前記熱転写画像を形成するための層が、受容層であってもよい。
【００１３】  また、上記課題を解決するための本開示の実施の形態に係る印画物の製造方法は、上記の離型部材一体型転写シートの前記転写層に、画像を形成する工程と、前記画像が形成された転写層を含む前記転写シートを、前記離型部材から分離する工程と、前記離型部材から分離された前記転写シートと、被転写体とを組み合わせ、前記分離された前記転写シートの転写層を、被転写体上に転写する工程とを含む。【００１４】  また、上記課題を解決するための本開示の実施の形態に係る転写シートの製造方法は、上記の離型部材一体型転写シートの前記転写層に、画像を形成する工程と、前記画像が形成された転写層を含む前記転写シートを、前記離型部材から分離する工程と、を含む。【００１５】  また、前記離型部材から分離された転写シートを、巻き取る工程をさらに含んでもよい。【００１６】  また、上記課題を解決するための本開示の実施の形態に係るプリントシステムは、前記の離型部材一体型転写シートと組み合わせて用いられるプリントシステムであって、前記離型部材一体型転写シートの前記転写層上に、画像を形成する画像形成手段と、前記転写シートを、前記離型部材から分離する分離手段と、前記分離された転写シートの転写層を、被転写体上に転写する転写手段と、を含む。【００１７】  また、上記課題を解決するための本開示の実施の形態に係るプリントシステムは、前記の離型部材一体型転写シートと組み合わせて用いられるプリントシステムであって、前記離型部材一体型転写シートの前記転写層上に、画像を形成する画像形成手段と、前記転写シートを、前記離型部材から分離する分離手段と、を含む。【００１８】  また、前記分離手段により分離された前記転写シート、及び前記離型部材の何れか一方又は双方を巻き取る巻取手段を、さらに含んでもよい。
【発明の効果】
【００１９】  本発明の離型部材一体型転写シートによれば、転写層に画像を形成するときの印画適性、及び被転写体上へ転写層を転写するときの転写性の双方を良好なものとできる。また、本発明の印画物の製造方法によれば、転写層に画像を形成するときの印画適性を良好なものとでき、さらに画像が形成された転写層を被転写体上に転写するときの転写性を良好なものとできる。また、本発明の転写シートの製造方法によれば、転写層に画像を形成するときの印画適性を良好なものとできる。また、得られた転写シートを用いて、被転写体上に転写層を転写するときの転写性を良好なものとできる。また、本発明のプリントシステムによれば、離型部材一体型転写シートの転写層に、印画適性よく画像を形成できる。また、画像が形成された転写層を、転写性よく被転写体上に転写できる。
【図面の簡単な説明】
【００２０】
【図１】一実施形態の離型部材一体型転写シートの一例を示す概略断面図である。
【図２】一実施形態の離型部材一体型転写シートの一例を示す概略断面図である。
【図３】一実施形態の離型部材一体型転写シートの一例を示す概略断面図である。
【図４】一実施形態の離型部材一体型転写シートの一例を示す概略断面図である。
【図５】一実施形態の離型部材一体型転写シートの一例を示す概略断面図である。
【図６】（ａ)〜（ｄ）は、一実施形態の印画物の製造方法の一例を示す工程図である。
【図７】接着力の測定方法を説明するための概略図である。
【図８】（ａ)〜（ｃ）は、比較の転写シートを用いた印画物の製造方法の一例を示す工程図である。
【図９】（ａ)、（ｂ）は、一実施形態のプリントシステムの一例を示す概略構成図である。
【図１０】溶融押出し装置の概略構成図である。
【発明を実施するための形態】
【００２１】  以下、本発明の実施の形態を、図面等を参照しながら説明する。なお、本発明は多くの異なる態様での実施が可能であり、以下に例示する実施の形態の記載内容に限定して解釈されるものではない。また、図面は説明をより明確にするため、実際の態様に比べ、各部の幅、厚さ等について模式的に表される場合があるが、あくまで一例であって、本発明の解釈を限定するものではない。また、本願明細書と各図において、既出の図に関して前述したものと同様の要素には、同一の符号を付して、詳細な説明を適宜省略することがある。
【００２２】  ＜＜離型部材一体型転写シート＞＞  図１〜図５に示すように、本開示の実施の形態に係る離型部材一体型転写シート３００（以下、一実施形態の離型部材一体型転写シートと言う場合がある）は、第１の支持体２１０上に粘着層２２０が設けられた離型部材２００と、第２の支持体１０上に転写層２０が設けられた転写シート１００とが、粘着層２２０と第２の支持体１０とが対向するようにして一体をなす構成を呈している。また、本開示の他の実施の形態に係る離型部材一体型転写シート３００は、第１の支持体２１０と、転写シート１００とが、溶融押出し樹脂層により貼り合わされた構成を呈している。なお、第１の支持体２１０、及び溶融押出し樹脂層は、離型部材２００を構成する。以下、第１の支持体２１０と転写シート１００が粘着層２２０によって貼り合わされた例を中心に説明し、溶融押出し樹脂層については、後述する。
【００２３】  上記構成を有する一実施形態の離型部材一体型転写シート３００の優位性を説明するにあたり、離型部材２００を有しない転写シート１００Ｘ（以下、比較の転写シートと言う場合がある）を用いた印画物の製造方法を例に挙げて説明する。なお、図８は、比較の転写シート１００Ｘを用いた印画物の製造方法を説明するための工程図であり、比較の転写シート１００Ｘは、支持体１０（一実施形態の離型部材一体型転写シートにおける第２の支持体に相当）の一方の面に転写層２０が設けられた構成を呈しており、支持体１０の他方の面側に離型部材２００が位置していない点を除いて、一実施形態の離型部材一体型転写シート３００と一致している。
【００２４】  比較の転写シート１００Ｘはプリンタ内にセットされ、プリンタの搬送経路に沿って搬送される。搬送経路に沿って搬送される比較の転写シート１００Ｘの転写層２０には、図８（ａ）に示すように、プリンタが有する画像形成方式により、画像５０の形成が行われる。なお、プリンタが有する画像形成方式としては、例えば、色材層を有する転写シートを用いる昇華型熱転写方式や、溶融型熱転写方式のほか、インクジェット印刷方式などを挙げることができる。ところで、比較の転写シート１００Ｘの転写層２０に画像を形成するときの印画適性は、当該転写シートの搬送性と密接的な関連性を有している。具体的には、比較の転写シート１００Ｘの搬送性が低くなるにつれ、転写層２０に形成される画像に印画シワや、印画ムラ等が生じやすくなる。したがって、比較の転写シート１００Ｘの転写層２０に画像を形成するときの印画適性を良好なものとするためには、プリンタにおける比較の転写シート１００Ｘの搬送性を高めることが必要となる。
【００２５】  プリンタの搬送性を高める手段としては、（ｉ）比較の転写シート１００Ｘ全体の厚みを厚くして、プリンタ内における比較の転写シート１００Ｘの搬送性（搬送力と同義である）を高める手段、（ｉｉ）プリンタ内における比較の転写シート１００Ｘの搬送速度を低下させる手段、（ｉｉｉ）画像の印画サイズを小さくする手段等を挙げることができる。中でも、プリンタの高速化に対する要求や、印画サイズの大型化に対する要求を考慮すると、プリンタの搬送性を高めるためには、比較の転写シート１００Ｘ全体の厚みを厚くすることが望ましい。具体的には、比較の転写シート１００Ｘを構成する支持体１０の厚みを厚くすることが望ましい。
【００２６】  次いで、図８（ｂ）に示すように、比較の転写シート１００Ｘと被転写体４００とを、被転写体４００と比較の転写シート１００Ｘの転写層２０とが対向するように重ね合わせ、被転写体４００上に、比較の転写シート１００Ｘの転写層２０を転写する。これにより、図８（ｃ）に示すように、被転写体４００上に、画像５０が形成された転写層２０が転写されてなる印画物５００を得る。
【００２７】  比較の転写シート１００Ｘの転写層２０を、被転写体４００上に転写するときに、転写不良が生ずること、例えば、本来であれば被転写体４００上に転写されるべき転写層２０の一部が、比較の転写シート１００Ｘの支持体１０側に残存する転写不良を抑制するためには、転写層２０の転写性を高めることが必要である。一般的に、転写層２０の転写性は、転写層２０以外の構成部材の厚みに影響を受け、後述する各種転写手段を用いて、転写を行う場合、転写層２０以外の構成部材である支持体１０の厚みを、薄くすることが望ましい。
【００２８】  例えば、転写手段として、支持体１０にエネルギーを印加して転写層２０を転写する熱転写方式を用いる場合には、エネルギーの伝達効率を高めるべく、支持体１０の厚みを、薄くすることが望ましい。これは、転写層２０の転写性は、転写層２０に伝達されるエネルギーに依存し、支持体１０の厚みを厚くしていった場合には、転写層２０に伝達されるエネルギーが低くなり、転写層２０の一部が、転写シート１００Ｘの支持体１０側に残存してしまう転写不良が生じやすくなることによる。
【００２９】  また、熱転写方式以外の手段により、転写層２０を転写する場合、例えば、押圧等によって転写層２０を転写する場合等においても、支持体１０の厚みを薄くすることで、押圧に対して追従性よく転写層２０を転写できる。
【００３０】  以上を纏めると、比較の転写シート１００Ｘにおいて、転写層２０に画像を形成するときの印画適性を良好なものとするためには、支持体１０の厚みを厚くすることが望ましい。具体的には、転写層２０に画像を形成するときに生じ得る印画シワや、印画ムラを抑制しつつ、さらに、プリンタの高速化や、印画サイズの大型化の要求に対応するためには、支持体１０の厚みを厚くすることが望ましい。
【００３１】  一方で、被転写体４００上に転写層２０を転写するときの転写性を良好なものとするためには、支持体１０の厚みを薄くすることが望ましい。つまり、比較の転写シート１００Ｘにおいて、転写層２０に画像を形成するときの印画適性と、被転写体上に転写層２０を転写するときの転写性との関係は、トレードオフの関係にあるといえる。したがって、支持体１０の厚みを可変させることができない、換言すれば、支持体１０の厚みが一義的に決定される、比較の転写シート１００Ｘでは、転写層２０に画像を形成するときの印画適性と、被転写体上に転写層２０を転写するときの転写性の双方を両立させることは困難であるといえる。
【００３２】  かかる点を考慮した一実施形態の離型部材一体型転写シート３００は、第１の支持体２１０上に粘着層２２０が設けられた離型部材２００と、第２の支持体１０上に転写層２０が設けられた転写シート１００とが、粘着層２２０と第２の支持体１０とが対向するようにして一体をなす構成を呈しており、転写層２０は、第２の支持体１０から剥離可能となっている。また、第２の支持体１０と粘着層２２０との接着力（密着力と称される場合もある）は、第１の支持体２１０と粘着層２２０との接着力よりも小さく、これにより、転写シート１００を、離型部材２００から分離可能としている。
【００３３】  この特徴を有する一実施形態の離型部材一体型転写シート３００によれば、上記で説明した比較の転写シート１００Ｘの支持体１０の厚みを、見掛け上変化させることができる。具体的には、転写層２０に画像を形成する段階では、転写シート１００と離型部材２００とを一体化させた状態としておくことで、プリンタ内における搬送性を高めることができる。その結果、転写層２０に画像を形成するときに、印画シワや、印画ムラが生ずることを抑制でき、転写層２０に画像を形成するときの印画適性を良好なものとできる。つまり、一実施形態の離型部材一体型転写シート３００によれば、離型部材２００によって、転写シート全体の厚みを嵩増しでき、換言すれば、比較の転写シート１００Ｘにおける支持体１０の厚みを、見掛け上、厚くでき、離型部材の厚みを適宜設定することにより、プリンタ内における搬送性を高めることができる。
【００３４】  さらに、一実施形態の離型部材一体型転写シート３００は、第２の支持体１０と粘着層２２０との接着力を、第１の支持体２１０と粘着層２２０との接着力よりも小さくすることで、転写シート１００を離型部材２００から分離可能としている。この構成により、転写層２０に画像を形成した後には、当該画像が形成された転写層２０を含む転写シート１００を、離型部材２００から分離することにより、離型部材２００を分離する前と比較して、転写層２０よりも、第２の支持体１０側に位置する構成部材の厚みを薄くできる。
【００３５】  具体的には、離型部材２００を分離する前の段階においては、転写層２０よりも第２の支持体１０側には、第２の支持体１０、粘着層２２０、及び第１の支持体２１０が位置している（図６（ａ）参照）。したがって、転写層２０よりも、第２の支持体１０側に位置する構成部材の厚みは、第２の支持体１０と、粘着層２２０と、第１の支持体２１０との合計の厚みとなる。一方で、離型部材２００を分離した後の段階においては、転写層２０よりも第２の支持体１０側には、第２の支持体１０のみが位置している（図６（ｂ）参照）。したがって、離型部材２００から転写シート１００を分離することで、分離する前の段階と比較して、転写層２０よりも、第２の支持体１０側に位置する構成部材の厚みを薄くできる。つまり、比較の転写シート１００Ｘにおける支持体１０の厚みを、見掛け上、薄くできる。
【００３６】  このような特徴を有する一実施形態の離型部材一体型転写シートによれば、被転写体４００上に転写層２０を転写するときの転写性を良好なものとできる。例えば、エネルギーの印加によって転写層を転写する場合には、転写層２０以外の構成部材の厚みを薄くすることで、第２の支持体側から転写層２０に効率よくエネルギーを伝達でき、その結果、転写層２０の転写性を高めることが可能となる。
【００３７】  つまり、一実施形態の離型部材一体型転写シート３００は、従来の転写シートの構成に対して、見掛け上、全体の厚みを可変可能とする新規な構成の転写シートであるといえる。これにより、一実施形態の離型部材一体型転写シートでは、トレードオフの関係にある、転写層２０に画像を形成するときの印画適性と、転写層２０を転写するときの転写性の双方を良好なものとできる。
【００３８】  以下、一実施形態の離型部材一体型転写シート３００の構成について一例を挙げて説明する。
【００３９】  ＜離型部材＞  図１〜図５に示すように、一実施形態の離型部材一体型転写シート３００を構成する離型部材２００は、第１の支持体２１０と、粘着層２２０とが積層されてなる積層構成を呈している。上記で説明したように、離型部材２００は、一実施形態の離型部材一体型転写シート３００を用いて転写層２０に画像を形成するときに、プリンタ内の搬送性を高めるための役割を果たすとともに、転写シート１００から分離可能な構成とすることで、全体の厚みを可変可能とする役割を果たしている。つまりは、転写層２０上に画像を形成するときの印画適性を良好なものとするための役割を果たす。
【００４０】  （第１の支持体）  第１の支持体２１０は、一実施形態の離型部材一体型転写シート３００における必須の構成であり、離型部材２００を構成する。第１の支持体２１０は、１つの構成部材のみからなる（例えば、基材のみからなる）ものであってもよく、複数の構成部材を積層したものであってもよい。第１の支持体２１０を構成する構成部材としては、例えば、ポリエチレンテレフタレート等のポリエステル、ポリアリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン−パーフルオロアルキルビニルエーテル共重合体、ポリビニルフルオライド、テトラフルオロエチレン−エチレン共重合体、テトラフルオロエチレン−ヘキサフルオロプロピレン共重合体、ポリクロロトリフルオロエチレン、ポリビニリデンフルオライド等の各種プラスチックフィルム、又はシートを挙げることができる。
【００４１】  また、後述するように、第２の支持体１０と粘着層２２０との接着力を、第１の支持体２１０と粘着層２２０との接着力よりも小さくするための手段として、第１の支持体２１０の粘着層２２０と接する側の面に、粘着層２２０との接着力を高める処理を行うこともできる。このことは、粘着層２２０を、後述する溶融押出し樹脂層に変更した場合についても同様である。
【００４２】  接着力を高める処理としては、例えば、コロナ放電処理、火炎処理、オゾン処理、紫外線処理、放射線処理、粗面化処理、化学薬品処理、プラズマ処理、低温プラズマ処理、プライマー処理、グラフト化処理等を挙げることができる。ここで言うプライマー処理には、第１の支持体を構成する構成部材（例えば、基材）上にプライマー層を設ける構成も含まれる。なお、この場合、プライマー層は、第１の支持体を構成する。
【００４３】  第１の支持体２１０の厚みについて特に限定はなく、粘着層２２０の厚み、離型部材２００の厚み、離型部材２００と一体をなす転写シート１００の厚み、離型部材一体型転写シート３００の厚み等を考慮して適宜設定できる。なお、プリンタの搬送性を考慮すると、換言すれば、転写層２０上に画像を形成するときの印画適性を考慮すると、離型部材一体型転写シート３００の厚みは、５０μｍ以上１５００μｍ以下が好ましく、１００μｍ以上３００μｍ以下がより好ましく、１５０μｍ以上２５０μｍ以下が特に好ましい。したがって、第１の支持体２１０の厚みは、転写シート１００の厚み等を考慮し、離型部材一体型転写シート３００の厚みが、上記好ましい厚みとなるように設定することが好ましい。離型部材２００や、粘着層２２０の厚みについても同様である。
【００４４】  （粘着層）  第１の支持体２１０上には粘着層２２０が設けられている。粘着層２２０は、一実施形態の離型部材一体型転写シート３００における必須の構成であり、離型部材２００を構成する。
【００４５】  粘着層２２０の材料について特に限定はなく、例えば、アクリル系樹脂、ビニル系樹脂、ポリエステル系樹脂、ウレタン系樹脂、ポリアミド系樹脂、エポキシ系樹脂、ゴム系樹脂、アイオノマー樹脂、シリコーン系樹脂等を主成分とする従来公知の材料を挙げることができる。また、これ以外の材料を用いることもできる。また、粘着層２２０は、１種の材料から構成してもよく、２種以上の材料から構成してもよい。粘着層２２０の厚みについて特に限定はないが、０．１μｍ以上５０μｍ以下が好ましく、１μｍ以上２０μｍ以下がより好ましい。
【００４６】  粘着層２２０の形成方法について特に限定はなく、上記で例示した材料などを適当な溶媒に分散、或いは溶解した粘着層用塗工液を調製し、この塗工液を、第１の支持体２１０、或いは、第２の支持体１０に塗布・乾燥して形成できる。粘着層用塗工液の塗布方法について特に限定なく、従来公知の塗布方法を適宜選択して用いることができる。塗布方法としては、例えば、グラビア印刷法、スクリーン印刷法、グラビア版を用いたリバースコーティング法等が挙げられる。また、これ以外の塗布方法を用いることもできる。
【００４７】  また、粘着層２２０として、粘着層用支持体の表面に粘着性を付与したものを粘着層２２０としてもよい。
【００４８】  （溶融押出し樹脂層）  上記では、離型部材２００を、第１の支持体２１０と粘着層２２０とから構成しているが、一実施形態の離型部材一体型転写シート３００を、離型部材２００と転写シート１００とに分離した後における、当該分離した離型部材２００の巻取り性を考慮すると、分離後の離型部材２００の表面は、粘着性を有していないことが望ましい。
【００４９】  そこで、他の実施の形態に係る離型部材一体型転写シート３００は、離型部材２００を、第１の支持体２１０と溶融押出し樹脂層とから構成している。他の実施の形態に係る離型部材一体型転写シート３００によれば、上記粘着層用塗工液を塗布・乾燥して形成した粘着層２２０を有する離型部材２００と比較して、分離後の離型部材２００の表面の粘着性を低くできる。これにより、他の実施の形態に係る離型部材一体型転写シート３００によれば、分離後の離型部材２００を巻きずれ等なく巻き取ることができる。つまり、分離した離型部材２００の巻取り適性を良好なものとできる。また、離型部材２００と転写シート１００との分離適性を良好なものとできる。
【００５０】  他の実施の形態に係る離型部材一体型転写シートの離型部材２００は、上記一実施形態の離型部材一体型転写シート３００の粘着層２２０を、溶融押出し樹脂層に変更した点においてのみ相違し、これ以外の点では一致している。したがって、粘着層２２０を、溶融押出し樹脂層とする場合には、本願明細書において粘着層２２０とある記載を、適宜、溶融押出し樹脂層と読み替えればよい。また、一実施形態の離型部材一体型転写シートを、適宜、他の実施の形態に係る離型部材一体型転写シートと読み替えればよい。
【００５１】  本願明細書でいう溶融押出し樹脂層とは、溶融した樹脂を、例えば、Ｔダイ等の押出機によりフィルム状に押出すことで得られた樹脂層を意味し、押出しコートラミネート法や、サンドラミネート法、タンデムラミネート法等と称される従来公知の押出し方法により形成できる。
【００５２】  好ましい形態の溶融押出し樹脂層は、ポリオレフィン系樹脂を含んでいる。ポリオレフィン系樹脂を含む溶融押出し樹脂層によれば、巻き取り適性、及び分離適性をさらに向上できる。溶融押出し樹脂は、ポリオレフィン系樹脂として、１種を含んでいてもよく、２種以上を含んでいてもよい。
【００５３】  ポリオレフィン系樹脂としては、ポリエチレン、ポリエチレンテレフタレート、ポリエチレンナフタレート等のポリエステル樹脂、ポリプロピレン樹脂、ポリブテン樹脂、ポリイソブテン樹脂、ポリブタジエン樹脂、ポリイソプレン樹脂、エチレン−酢酸ビニル共重合体等を挙げることができる。
【００５４】  上記ポリエチレン系樹脂の、ＪＩＳ−Ｋ−７１２１に準拠して測定される融点は、１００℃以上１７０℃以下が好ましい。また、上記ポリエチレン系樹脂の、ＪＩＳ−Ｋ−６７６０に準拠して測定される密度は、０．８９ｇ／ｃｍ３以上０．９７ｇ／ｃｍ３以下が好ましく、０．９１ｇ／ｃｍ３以上０．９３ｇ／ｃｍ３以下がより好ましい。また、融点、及び密度が、ともに上記好ましい範囲を満たすポリエチレン系樹脂がさらに好ましい。溶融押出し樹脂層は、これら融点や、密度が好ましい範囲を満たす、ポリエチレン系樹脂として、１種を含んでいてもよく、２種以上を含んでいてもよい。
【００５５】  溶融押出し樹脂層の厚みは、２．５μｍ以上５０μｍ以下が好ましく、８μｍ以上２５μｍ以下がより好ましい。溶融押出し樹脂層の厚みを、上記好ましい厚みとすることで、離型部材２００と転写シート１００との密着性をより良好なものとできる。また、離型部材２００のカールを十分に抑制しつつも、離型部材２００の巻取り性をより良好なものとできる。
【００５６】  ＜転写シート＞  図１〜図５に示すように、一実施形態の離型部材一体型転写シート３００を構成する転写シート１００は、第２の支持体１０と、転写層２０とが積層されてなる積層構成を呈している。また、図１〜図５に示すように、離型部材２００と転写シート１００とは、離型部材２００における粘着層２２０と転写シート１００における第２の支持体１０とが対向するようにして一体をなしている。また、本開示の他の実施の形態に係る離型部材一体型転写シート３００は、第１の支持体２１０と、転写シート１００とが、離型部材２００を構成する溶融押出し樹脂層により貼り合わされた構成を呈している。以下、第１の支持体と第２の支持体とが粘着層２２０により貼り合わされた例を中心に説明を行う。
【００５７】  （第２の支持体）  第２の支持体１０は、一実施形態の離型部材一体型転写シート３００における必須の構成であり、転写シート１００を構成する。第２の支持体についても特に限定はないが、一実施形態の離型部材一体型転写シート３００は、第２の支持体１０と粘着層２２０との接着力が、第１の支持体２１０と粘着層２２０との接着力よりも小さいことを特徴の一つとしている。この特徴により、転写シート１００と離型部材２００との分離を実現可能としている。換言すれば、一実施形態の離型部材一体型転写シート３００の分離は、粘着層２２０と第２の支持体１０との界面において行われることとなる。
【００５８】  第２の支持体は、１つの構成部材からなるものであってもよく、複数の構成部材を積層したものであってもよい。第２の支持体を構成する構成部材としては、上記第１の支持体２１０において説明した構成部材を適宜選択して用いることができる。第２の支持体１０を構成する構成部材としては、粘着層２２０との接着力が、第１の支持体と粘着層２２０との接着力よりも小さくなるとの関係を満たすものを適宜用いればよい。また、第１の支持体２１０と、第２の支持体１０とを同一の構成部材としてもよい。この場合には、第２の支持体１０と粘着層２２０との接着力が、第１の支持体２１０と粘着層２２０との接着力よりも小さくなるとの関係を満たすべく、第１の支持体２１０と粘着層２２０との接着力を高める、或いは、第２の支持体１０と粘着層２２０との接着力を弱める手段を適宜用いればよい。
【００５９】  前者の手段としては、例えば、上記で説明した接着力を高める処理を挙げることができ、後者の手段としては、例えば、図２に示すように、第２の支持体を構成する構成部材としての基材１１における粘着層２２０と対向する側の面に、離型層１２等を設ける手段を挙げることができる。これらの手段は、第１の支持体２１０を構成する構成部材と、第２の支持体１０を構成する構成部材が異なる場合についても適用可能である。また、第２の支持体１０を構成する構成部材の粘着層２２０と接する側の面に離型層を設ける場合、当該離型層は、第２の支持体１０を構成する層となる。具体的には、粘着層２２０の第１の支持体２１０が設けられている面とは反対側の面において、粘着層２２０と直接的に接する層は、第２の支持体１０を構成する層となる。
【００６０】  第２の支持体１０の厚み（第２の支持体が複数の構成部材からなる場合にはその合計の厚み）について特に限定はないが、１８０μｍ以下が好ましく、１５０μｍ以下がより好ましく、７５μｍ以下が特に好ましい。第２の支持体１０の厚みを、上記好ましい厚みとすることで、転写層２０を転写するときの転写層の転写性のさらなる向上を図ることができる。また、第２の支持体１０の厚みは、５μｍ以上が好ましく、２０μｍ以上がより好ましい。第２の支持体１０の厚みを、上記好ましい厚みとすることで、例えば、熱転写方式により転写層を転写する場合においては、転写層２０により効率よくエネルギーを伝達できる。また、押圧により転写層を転写する場合においては、押圧に対する転写層２０の追従性をより良好なものとできる。つまり、転写層２０の転写性をより良好なものとできる。また、第２の支持体１０の耐熱性を良好なものにでき、転写層２０を転写するときにおける、第２の支持体１０の耐熱性不足に起因する、転写シワや転写ムラをより効果的に抑制できる。
【００６１】  第２の支持体１０と粘着層２２０との接着力は、１０ｍＮ／ｃｍ以上８０００ｍＮ／ｃｍ以下が好ましく、１０ｍＮ／ｃｍ以上３０００ｍＮ／ｃｍ以下がより好ましい。第２の支持体１０と粘着層２２０との接着力とを上記好ましい接着力とすることで、容易に、転写シート１００を、離型部材２００から分離できる。
【００６２】  なお、本願明細書で言う、第２の支持体１０と粘着層２２０との接着力は、図７に示す方法にて測定される接着力である。具体的には、離型部材一体型転写シート３００の転写シートを、転写シートの端部から５ｍｍ離れた位置まで、離型部材２００から剥離し、当該剥離した転写シートを、転写シートの面（離型部材の面）に対して９０°折り曲げる。次いで、折り曲げた転写シート１００に固定治具６１をとりつけ、この固定治具６１を、転写シートの面に対して（離型部材の面に対して）９０°の方向（図中の張力方向）に引っ張り、剥離がされていない部分の転写層を、剥離方向に向かって転写シートの端部から１５ｍｍ離れた位置まで（測定範囲：転写シートの端部から５ｍｍ離れた位置を起点として１０ｍｍまで）剥離していく。このときに、測定範囲において、離型部材２００と一体化している転写シート１００が、離型部材２００から剥離していくときの張力を、固定部材５１に取り付けた測定装置６０により測定し、測定される張力のうち、最大値を、第２の支持体１０と粘着層２２０との接着力としている。測定装置としては、ＤＩＧＩＴＡＬ  ＦＯＲＣＥ  ＧＡＵＧＥ  ＤＳ−２０Ｎ（（株）イマダ）を用いている。
【００６３】  （転写層）  図１〜図５に示すように、第２の支持体１０上には、転写層２０が設けられている。転写層２０は、一実施形態の離型部材一体型転写シート３００における必須の構成であり、転写シート１００を構成する。なお、転写層２０は、各種の転写手段、例えば、エネルギーの印加により第２の支持体１０から剥離可能な層である。なお、第２の支持体１０と転写層２０との接着力は、第２の支持体１０と粘着層２２０との接着力よりも大きくなるように構成されていることが好ましい。これは、転写シート１００を離型部材２００から分離するときに、意図しない、第２の支持体１０と転写層２０との剥離を抑制するためである。
【００６４】  一実施形態の離型部材一体型転写シート３００を用いた印画物の形成において、転写層２０には画像５０が形成される（図６（ａ）参照）。転写層２０上に形成される画像５０は、プリンタが有する画像形成方式によって異なる。例えば、色材層を有する転写シートと、一実施形態の離型部材一体型転写シート３００とをプリンタ内にセットし、搬送経路に沿って離型部材一体型転写シートを搬送させながら、転写層２０に画像５０を形成する場合において、一実施形態の離型部材一体型転写シート３００と組合せて用いられる転写シートが、色材層としての昇華性染料層を有する転写シートである場合には、図３に示すように、転写層２０を、昇華性染料を受容可能な受容層２０Ａを含む転写層２０とすればよい。インクジェット印刷方式により一実施形態の離型部材一体型転写シート３００の転写層２０に画像を形成する場合についても同様である。
【００６５】  一方で、一実施形態の離型部材一体型転写シート３００と組合せて用いられる転写シートが、色材層としての溶融性インキ層を有する転写シートである場合には、転写層２０として、上記受容層２０Ａのほか、図４に示すように、剥離層２０Ｂ（保護層と称される場合もある）を含む転写層２０を用いることもできる。以下、転写層２０の一例について、図３〜図５を用いて説明する。
【００６６】  （第１形態の転写層）  図３に示すように、一例としての第１形態の転写層２０は、受容層２０Ａのみからなる単層構成を呈している。受容層２０Ａの材料としては、例えば、ポリプロピレン等のポリオレフィン系樹脂、ポリ塩化ビニルもしくはポリ塩化ビニリデン等のハロゲン化樹脂、ポリ酢酸ビニル、塩化ビニル−酢酸ビニル共重合体、エチレン−酢酸ビニル共重合体もしくはポリアクリル酸エステル等のビニル系樹脂、ポリエチレンテレフタレートもしくはポリブチレンテレフタレート等のポリエステル樹脂、ポリスチレン系樹脂、ポリアミド系樹脂、エチレンもしくはプロピレン等のオレフィンと他のビニルポリマーとの共重合体、アイオノマー若しくはセルロースジアセテート等のセルロース系樹脂、ポリカーボネート、アクリル系樹脂等の溶剤系の樹脂を挙げることができる。これらの材料は１種を単独で使用してもよく、２種以上を組合せて使用してもよい。受容層２０Ａの厚みについて特に限定はないが、０．５μｍ以上１０μｍ以下が好ましく、２μｍ以上５μｍ以下がより好ましい。
【００６７】  また、転写層２０を、受容層２０Ａのみからなる単層構成とする場合には、エネルギーを印加したときの第２の支持体１０からの転写層２０の剥離性を向上させるべく、受容層２０Ａに剥離性を向上させるための材料を含有させることが好ましい。剥離性を向上させるための材料としては、例えば、ポリエチレンワックス、シリコーンワックス等のワックス類、シリコーン樹脂、シリコーン変性樹脂、フッ素樹脂、フッ素変性樹脂、ポリビニルアルコール、アクリル樹脂、熱硬化性エポキシ−アミノ共重合体、及び熱硬化性アルキッド−アミノ共重合体（熱硬化性アミノアルキド樹脂）等を挙げることができる。
【００６８】  また、上記剥離性を向上させるための成分を含有させることにかえて、或いはこれとともに、第２の支持体１０として、離型部材２００側から、基材、離型層がこの順で積層されてなる第２の支持体１０（図示しない）を用いて、受容層２０Ａの剥離性を向上させることもできる。
【００６９】  また、受容層２０Ａに被転写体との接着性を向上させるための材料を含有させることもできる。被転写体との接着性を向上させるための材料としては、例えば、アクリル系樹脂、ビニル系樹脂、ポリエステル系樹脂、ウレタン系樹脂、ポリアミド系樹脂、エポキシ系樹脂、ゴム系樹脂、アイオノマー樹脂等を挙げることができる。なお、被転写体側で、転写層との接着性を向上させるための対策が施されている場合には、当該処理を行うことを特段要しない。
【００７０】  以上説明した第１形態の転写層２０は、一実施形態の離型部材一体型転写シート３００と、昇華性染料を含む色材層を有する転写シートとを組合せて、転写層２０に画像を形成する場合や、インクジェット印刷方式を用いて転写層２０に画像を形成する場合に好適な形態である。
【００７１】  （第２形態の転写層）  図４に示すように、一例としての第２形態の転写層２０は、剥離層２０Ｂ（保護層と称される場合もある）のみからなる単層構成を呈している。
【００７２】  剥離層２０Ｂの材料としては、例えば、エチレン−酢酸ビニル共重合体、塩化ビニル−酢酸ビニル共重合体、マレイン酸変性塩化ビニル−酢酸ビニル共重合体、ポリアミド樹脂、ポリエステル樹脂、ポリエチレン樹脂、エチレン−イソブチルアクリレート共重合体、ブチラール樹脂、ポリ酢酸ビニル、及びその共重合体、アイオノマー樹脂、酸変性ポリオレフィン系樹脂、アクリル系、メタクリル系等の（メタ）アクリル系樹脂、アクリル酸エステル系樹脂、エチレン−（メタ）アクリル酸共重合体、エチレン−（メタ）アクリル酸エステル共重合体、ポリメチルメタクリレート系樹脂、セルロース系樹脂、ポリビニルエーテル系樹脂、ポリウレタン樹脂、ポリカーボネート樹脂、ポリプロピレン樹脂、エポキシ樹脂、フェノール樹脂、ビニル系樹脂、マレイン酸樹脂、アルキッド樹脂、ポリエチレンオキサイド樹脂、ユリア樹脂、メラミン樹脂、メラミン・アルキッド樹脂、シリコーン樹脂、ゴム系樹脂、スチレン−ブタジエン−スチレンブロック共重合体（ＳＢＳ）、スチレン−イソプレン−スチレンブロック共重合体（ＳＩＳ）、スチレン−エチレン−ブチレン−スチレンブロック共重合体（ＳＥＢＳ）、スチレン−エチレン−プロピレン−スチレンブロック共重合体（ＳＥＰＳ）等を挙げることができる。これらの材料は１種を単独で使用してもよく、２種以上を組合せて使用してもよい。
【００７３】  剥離層２０Ｂの厚みについて特に限定はないが、１μｍ以上１５μｍ以下が好ましい。
【００７４】  （第３形態の転写層）  図５に示すように、一例としての第３形態の転写層２０は、第２の支持体１０側から、剥離層２０Ｂ、受容層２０Ａがこの順で積層されてなる積層構成を呈している。
【００７５】  第３形態の転写層における剥離層２０Ｂ、受容層２０Ａとしては、上記第１形態、第２形態の転写層で説明した、受容層２０Ａ、剥離層２０Ｂを適宜選択して用いることができる。第３形態の転写層によれば、受容層２０Ａに、剥離性を向上させるための材料等を含有させない場合であっても、剥離層２０Ｂの存在によって、転写層２０の剥離性を良好なものとできる。
【００７６】  転写層２０は、上記形態に限定されるものではなく、これ以外の各種の形態とできる。例えば、上記で説明した受容層２０Ａや、剥離層２０Ｂにかえて、或いはこれとともに、従来公知の帯電防止層や、耐可塑剤性層等を、転写層２０を構成する層としてもよい。
【００７７】  上記第１形態や、第３形態の転写層２０は、その表面に受容層２０Ａが位置しており、当該受容層２０Ａには、昇華型熱転写方式により画像が形成される。なお、昇華型熱転写方式は、他の画像形成方式と比較して、画像形成時に転写シートに印加されるエネルギーが高く、この高いエネルギーによって、形成される画像に印画シワや、印画ムラが生じやすい傾向にある。つまり、転写層２０に画像を形成するときの印画適性が低くなる傾向にある。しかしながら、一実施形態の離型部材一体型転写シート３００では、離型部材２００の存在によって、プリンタにおける搬送性を高めることができ、プリンタの搬送性が低いことに起因する、印画シワや、印画ムラを抑制できる。つまり、転写層２０上に画像を形成するときの印画適性を良好なものとできる。したがって、上記第１形態や、第３形態の転写層２０を備える一実施形態の離型部材一体型転写シート３００は、昇華型熱転写方式により画像の形成を行う場合に好適である。
【００７８】  （剛軟度）  一実施形態の離型部材一体型転写シート３００の、ＪＩＳ−Ｌ−１０８５（１９９８）に準拠して測定されるガーレ法によるＭＤ方向、及びＴＤ方向の何れか一方、又は双方の剛軟度は、２ｍＮ以上３０ｍＮ以下が好ましく、５ｍＮ以上２５ｍＮ以下がより好ましい。ＭＤ方向、及びＴＤ方向の何れか一方、又は双方の剛軟度を、上記好ましい剛軟度とした一実施形態の離型部材一体型転写シート３００によれば、プラテンローラ、サーマルヘッド等を備えるプリンタを用いて、転写層２０に画像５０を形成するときに、印画ムラや、印画シワが発生することをより効果的に抑制できる。より好ましい形態の離型部材一体型転写シート３００は、少なくともＭＤ方向の剛軟度が上記好ましい剛軟度となっている。なお、ここで言うＭＤとは、ＭａｃｈｉｎｅＤｉｒｅｃｔｉｏｎの略であり、ＴＤとは、Ｔｒａｎｓｖｅｒｓｅ  Ｄｉｒｅｃｔｉｏｎの略であり、本願明細書で言うＭＤ方向とは、プリンタ内における離型部材一体型転写シート３００の流れ方向を意味し、ＴＤ方向とは、ＭＤ方向と直交する方向を意味する。
【００７９】  ＜＜被転写体＞＞  上記各種実施形態の離型部材一体型転写シート３００の転写層２０が転写される被転写体４００について特に限定はなく、普通紙、上質紙、トレーシングペーパー、プラスチックフィルム、塩化ビニル、塩化ビニル−酢酸ビニル共重合体、ポリカーボネートを主体として構成されるプラスチックカード、熱転写受像シート、任意の対象物上に中間転写媒体の転写層が転写されてなる印画物等を挙げることができる。また、被転写体４００として、所定の画像が予め形成されたものを用いることもできる。
【００８０】  ＜＜離型部材一体型転写シートの製造方法＞＞  以下、上記で説明した各種実施形態の離型部材一体型転写シートの製造方法について一例を挙げて説明する。なお、上記各種実施形態の離型部材一体型転写シート３００は、以下の方法で製造されたものに限定されるものではない。
【００８１】  （粘着層を用いる製造方法の一例）  （ｉ）ドライラミネート方式  粘着層２２０を用いる一例としての離型部材一体型転写シート３００の製造方法は、第２の支持体１０の一方の面に転写層２０が設けられた転写シート１００を形成する。次いで、第２の支持体１０の他方の面に、粘着層用塗工液を塗布・乾燥して粘着層２２０を形成した後に、当該粘着層２２０と、離型部材２００をなす第１の支持体２１０とを圧着して貼り合わせる製造方法である。また、第１の支持体２１０に粘着層用塗工液を塗布・乾燥して粘着層２２０を形成してもよい。また、第１の支持体２１０と第２の支持体１０とを粘着層２２０で貼り合せた後に、第２の支持体１０の一方の面に、転写層２０を形成してもよい。後述のウェットラミネート方式についても同様である。  （ｉｉ）ウェットラミネート方式  粘着層２２０を用いる他の一例としての離型部材一体型転写シート３００の製造方法は、第２の支持体１０の一方の面に転写層２０が設けられた転写シート１００を形成する。次いで、第２の支持体１０の他方の面に、離型部材２００を構成し最終的に粘着層２２０となる粘着層用塗工液を塗布し、粘着層用塗工液がウェットな状態で、当該第２の支持体１０の他方の面に塗布された粘着層用塗工液と、離型部材２００をなす第１の支持体２１０とを圧着して貼り合わせる製造方法である。
【００８２】  （溶融押出し樹脂層を用いる製造方法の一例）（ｉ）サンドラミネート方式  溶融押出し樹脂層を用いる一例としての離型部材一体型転写シート３００の製造方法は、第２の支持体１０の一方の面に転写層２０が設けられた転写シートを形成する。次いで、転写シート１００を構成する第２の支持体１０と、離型部材２００を構成する第１の支持体２１０との間に、溶融した樹脂を押出して、換言すれば、第１の支持体２１０と第２の支持体１０との間に、溶融した樹脂を流し込み、これにより形成される溶融押出し樹脂層により、第１の支持体２１０と第２の支持体１０とを貼り合せる製造方法である。
【００８３】（ｉｉ）タンデムラミネート方式  溶融押出し樹脂層を用いる他の一例としての離型部材一体型転写シート３００の製造方法は、第１の支持体２１０上に、溶融した樹脂を押出して、溶融押出し樹脂層を形成する。次いで、第１の支持体２１０上に形成された溶融押出し樹脂層上に、第２の支持体１０の一方の面に転写層２０が設けられた転写シートを供給し、溶融押出し樹脂層により、第１の支持体２１０と第２の支持体１０とを貼り合せる製造方法である。この製造方法において、第１の支持体２１０上に溶融押出し樹脂層を形成することにかえて、第２の支持体１０上に溶融押出し樹脂層を形成し、この溶融押出し樹脂層上に、第１の支持体２１０を供給してもよい。
【００８４】  上記で例示した製造方法において、転写層２０を設ける前の第２の支持体１０と、第１の支持体とを溶融押出し樹脂層で貼り合せた後に、第２の支持体１０上に、転写層２０を設けてもよい。
【００８５】  ＜＜印画物の製造方法＞＞  次に、本開示の実施の形態に係る印画物の製造方法（以下、一実施形態の印画物の製造方法と言う場合がある）について図６を参照して説明する。粘着層２２０を、溶融押出し樹脂層とする場合には、粘着層２２０とある記載を、適宜、溶融押出し樹脂層と読み替えるものとする。
【００８６】  一実施形態の印画物の製造方法は、図６（ａ）に示すように、離型部材一体型転写シート３００の転写層２０に画像５０を形成する工程と、図６（ｂ）に示すように、画像５０が形成された転写層２０を含む転写シート１００を、離型部材２００から分離する工程と、図６（ｃ）、（ｄ）に示すように、離型部材２００から分離された転写シート１００と、被転写体４００とを組み合わせ、被転写体４００上に転写層２０を転写する工程を含む。
【００８７】  上記特徴を有する一実施形態の印画物の製造方法によれば、印画シワや、印画ムラの発生を抑制した状態で転写層２０に画像５０の形成が可能となり、また、異常転写の発生を抑制した状態で画像５０が形成された転写層２０を被転写体４００上に転写できる。
【００８８】  （画像を形成する工程）  本工程は、図６（ａ）に示すように離型部材一体型転写シート３００の転写層２０に画像５０を形成する工程である。一実施形態の印画物の製造方法で用いられる離型部材一体型転写シート３００は、上記で説明した各種実施形態の離型部材一体型転写シート３００をそのまま用いることができ、ここでの詳細な説明は省略する。なお、図６では、離型部材一体型転写シート３００として、図１に示す形態の離型部材一体型転写シートを用いているが、この形態の離型部材一体型転写シート３００に限定されるものではない。
【００８９】  画像を形成する工程は、プリンタに離型部材一体型転写シート３００をセットし、当該離型部材一体型転写シート３００をプリンタの搬送経路に沿って搬送させながら行う。ここで、一実施形態の印画物の製造方法では、離型部材２００を有する上記各種実施形態の離型部材一体型転写シート３００が用いられることから、第２の支持体１０の厚みが同一の厚みであると仮定した場合に、離型部材２００を有しない従来の転写シート（例えば、上記比較の転写シート１００Ｘ）と比較して、離型部材の厚み分、全体の厚みを嵩増しできる。上記で説明したように、画像５０形成時における印画シワや、印画ムラの発生は、転写シートの搬送性と密接的な関連性を有しており、当該搬送性は、転写シートの厚みを厚くすることにより高めることができる。この点に関し、上記各種実施形態の離型部材一体型転写シート３００を用いる一実施形態の印画物の製造方法によれば、プリンタ内における離型部材一体型転写シート３００の搬送性を高めることができ、その結果、転写層２０への画像５０の形成時に、印画シワや、印画ムラが生ずることを抑制できる。つまりは、印画適性を良好なものとできる。
【００９０】  画像形成方法について特に限定はなく、プリンタが有する画像形成方式に応じて適宜決定すればよい。画像形成方式としては、例えば、昇華型熱転写方式、溶融型熱転写方式、インクジェット印刷方式等の従来公知の画像形成方法を挙げることができる。なお、昇華型熱転写方式とは、離型部材一体型転写シート３００と、昇華性染料を含む色材層を有する転写シートを組合せて用い、当該色材層を有する転写シートの背面側にエネルギーを印加して、色材層に含まれる昇華性染料を、転写層２０に移行させて画像を形成する画像形成方式である。溶融型熱転写方式とは、離型部材一体型転写シート３００と、溶融性インキを含む色材層を有する転写シートを組合せて用い、当該色材層を有する転写シートの背面側に、画像情報に応じたエネルギーを印加して、エネルギーの印加により、溶融、或いは軟化した色材層を、転写層２０上に層ごと転写する画像形成方式である。インクジェット印刷方式は、インクジェット用のインクをピエゾ駆動で発生させた圧力波によってノズルから噴出する、もしくは、加熱により管内のインクに気泡を発生させてインクを噴射する等により、転写層２０上に付着させて画像を形成する画像形成方式である。
【００９１】  （分離する工程）  本工程は、図６（ｂ）に示すように、画像５０が形成された転写層２０を有する転写シート１００を、離型部材２００から分離する工程である。なお、上記で説明したように、一実施形態の印画物の製造方法に用いられる離型部材一体型転写シート３００は、第２の支持体１０と粘着層２２０との接着力が、第１の支持体２１０と粘着層２２０との接着力よりも小さく、これにより、転写シート１００を、離型部材２００から分離可能となっている。
【００９２】  （転写層を転写する工程）  本工程は、図６（ｃ）に示すように、離型部材２００から分離された転写シート１００と、被転写体４００とを、画像５０が形成された転写層２０と被転写体とが対向するように重ね合わせ、被転写体４００上に転写層２０を転写する工程である。本工程を経ることで、図６（ｄ）に示すように、被転写体４００上に画像５０が形成された転写層２０が転写されてなる印画物５００を得る。
【００９３】  一実施形態の印画物の製造方法では、転写層２０を転写する前の段階において、転写シート１００を離型部材２００から分離する工程が行われることから、転写層２０よりも第２の支持体１０側に位置する構成部材の厚みを、分離前の厚みよりも薄くできる。したがって、一実施形態の印画物の製造方法によれば、容易に被転写体４００上へ転写層２０を転写できる。例えば、転写シート１００にエネルギーを印加して転写層２０を転写する場合には、第２の支持体１０側に印加されたエネルギーを、転写層２０に効率よく伝達させることができ、その結果、転写層２０の転写性を高めることができる。換言すれば、被転写体４００上に転写層２０を転写するときの異常転写の発生を抑制できる。
【００９４】  被転写体４００上への転写層２０の転写は、転写シート１００にエネルギーを印加する熱転写方式や、これ以外の従来公知の各種の転写方式を用いて行えばよい。熱転写方式としては、例えば、サーマルヘッド等による加熱デバイスを用いる方式、ホットスタンプ方式、ヒートロール方式等を挙げることができる。上記以外の転写方式としては、例えば、パット転写方式、プレス転写方式、インモールド転写方式、ＴＯＭ（Ｔｈｒｅｅ  ｍｅｎｓｉｏｎ  Ｏｖｅｒｌａｙ  Ｍｅｔｈｏｄ）成型転写方式、水圧転写方式、感圧転写方式等の各種の転写方式を挙げることができる。
【００９５】  ＜＜転写シートの製造方法＞＞  次に、本開示の実施の形態に係る転写シートの製造方法（以下、一実施形態の転写シートの製造方法と言う場合がある）について説明する。粘着層２２０を、溶融押出し樹脂層とする場合には、粘着層２２０とある記載を、適宜、溶融押出し樹脂層と読み替えるものとする。
【００９６】  一実施形態の転写シートの製造方法は、離型部材一体型転写シート３００の転写層２０に画像５０を形成する工程と、画像５０が形成された転写層２０を含む転写シート１００を、離型部材２００から分離する工程とを含む（図６（ａ）、（ｂ）参照）。
【００９７】  一実施形態の転写シートの製造方法によれば、転写層２０上に印画適性よく画像が形成された転写シート１００を製造できる。また、製造された転写シート１００を用いて、被転写体４００上に、転写性よく、画像が形成された転写層２０を転写できる。
【００９８】  一実施形態の転写シートの製造方法は、転写シート１００の転写層２０を被転写体４００上に転写する工程を有していない点において、上記一実施形態の印画物の製造方法と相違している。
【００９９】  また、一実施形態の転写シートの製造方法は、離型部材２００から分離された転写シート１００を、巻き取る巻取工程を含んでいてもよい。この工程をさらに含む一実施形態の転写シートの製造方法によれば、ロール状に巻き取られた転写シート１００を製造できる。また、一実施形態の転写シートの製造方法は、転写シート１００から分離された離型部材２００を、巻き取る巻取工程を含んでいてもよい。
【０１００】  ＜＜プリントシステム＞＞  次に本開示の実施の形態に係るプリントシステム（以下、一実施形態のプリントシステムと言う場合がある）について説明する。
【０１０１】  一実施形態のプリントシステムは、上記各種実施形態の離型部材一体型転写シート３００と組み合わせて用いられるプリントシステムであって、離型部材一体型転写シート３００の転写層２０上に、画像を形成する画像形成手段と、転写シート１００を、離型部材２００から分離する分離手段と、分離された転写シート１００の転写層２０を、被転写体４００上に転写する転写手段と、を含む。
【０１０２】  上記特徴を有する一実施形態のプリントシステムによれば、上記各種実施形態の離型部材一体型転写シート３００の転写層２０に、印画適性よく画像を形成でき、また、離型部材２００から分離された転写シート１００の転写層２０を、転写性よく被転写体４００上に転写できる。したがって、高品質な印画物を製造できる。
【０１０３】  図９は、一実施形態のプリントシステム６００の一例を示す部分概略図であり、画像形成手段を備えるプリンタ６１０、及び分離手段６２０を含む。なお、転写手段についての記載は省略している。
【０１０４】  図９に示す形態のプリントシステム６００は、画像形成手段を備えるプリンタ６１０により、離型部材一体型転写シート３００の転写層２０上への画像の形成を可能とし、次いで、分離手段６２０により、離型部材一体型転写シート３００を、離型部材２００と、転写シート１００とに分離可能としている。また、図９（ａ）に示す形態のプリントシステム６００は、さらに、分離された離型部材２００をロール状に巻き取る巻取ローラ６３０を備えている。なお、巻取ローラ６３０は、一実施形態のプリントシステムにおける任意の構成である。また、分離された転写シート１００の転写層２０は、一実施形態のプリントシステム６００が備える転写手段６５０により、被転写体上に転写される。一実施形態のプリントシステムは、上記各種実施形態の印画物の製造方法に好適に適用できる。
【０１０５】  転写層２０上に画像を形成する画像形成手段としては、例えば、サーマルヘッド等の加熱手段を挙げることができる。
【０１０６】  分離手段６２０としては、物理的な分離手段を用いてもよく、化学的な分離手段を用いてもよい。物理的な分離手段としては、剥離ローラを用いる手段や、離型部材２００、及び転写シート１００の何れか一方又は双方の端部を保持部材（図示しない）により挟持し、当該保持部材を駆動させる手段を挙げることができる。剥離ローラ、保持部材は、分離手段６２０を構成する。化学的な分離手段としては、離型部材２００を構成する粘着層２２０として、熱エネルギーの印加や、活性光線エネルギーの照射により、粘着性が低下する粘着層２２０を用い、熱エネルギーを印加、或いは活性光線エネルギーを照射する手段を挙げることができる。この場合、粘着層２２０の粘着性を低下させた後においても、第２の支持体１０と粘着層２２０との接着力は、第１の支持体２１０と粘着層２２０との接着力よりも小さいことを条件とする。エネルギー印加手段や、活性光線照射手段は、分離手段６２０を構成する。
【０１０７】  分離された転写シート１００の転写層２０を、被転写体４００上に転写する転写手段について特に限定はなく、上記で説明した各種の転写方式を実現可能な手段を適宜選択して用いればよい。
【０１０８】  図９（ａ）に示す形態では、分離手段６２０は、画像形成手段を備えるプリンタ６１０とは、別箇独立しているが、プリンタ６１０内に、分離手段６２０を設けた構成としてもよい。転写手段６５０についても同様であり、プリンタ内に設けられていてもよく、プリンタとは別箇独立していてもよい。
【０１０９】  他の実施の形態に係るプリントシステムは、図９（ｂ）に示すように、離型部材一体型転写シート３００の転写層２０上に、画像を形成する画像形成手段と、転写シート１００を、離型部材２００から分離する分離手段と、を備えている。また、他の実施の形態に係るプリントシステムは、図９（ｂ）に示すように、分離手段により分離された転写シート１００、及び離型部材２００の何れか一方、又は双方を巻き取る巻取手段をさらに備えていてもよい（図示する形態では、分離された転写シート１００を巻き取る転写シート巻取手段６３０Ａ、分離された離型部材２００を巻き取る離型部材巻取手段６３０Ｂを備えている）。他の実施の形態に係るプリントシステムは、上記一実施形態の転写シート１００の製造方法に好適に適用できる。
【実施例】
【０１１０】  次に実施例及び比較例を挙げて本発明を更に具体的に説明する。以下、特に断りのない限り、部、又は％は質量基準であり、固形分に換算する前の値である。【０１１１】  （実施例１）  第１の支持体として、厚みが１２５μｍのポリエチレンテレフタレートフィルム（ボイドＰＥＴ  Ｋ１２１２  東洋紡（株））を用い、当該第１の支持体上に、下記組成の粘着層用塗工液を、乾燥時の厚みが１０μｍとなるように塗布・乾燥し、第１の支持体上に粘着層が設けられた離型部材（１）を得た。また、第２の支持体用基材として、厚みが１２μｍのポリエチレンテレフタレートフィルム（透明ＰＥＴ  Ｅ−５１００  東洋紡（株））を用い、当該第２の支持体用基材の他方の面上に、下記組成の離型層用塗工液を、乾燥時の厚みが０．５μｍとなるように塗布・乾燥し離型層を形成することで、第２の支持体用基材、離型層からなる第２の支持体を形成し、次いで、第２の支持体用基材の一方の面上に、下記組成の受容層用塗工液を、乾燥時の厚みが２μｍとなるように塗布・乾燥し、受容層からなる転写層を形成することで、第２の支持体上に、受容層からなる転写層が設けられた転写シート（１）を得た。次いで、離型部材（１）と、転写シート（１）とを、粘着層と離型層とが対向するようにして貼り合わせることで、離型部材（１）と転写シート（１）とが一体をなす実施例１の離型部材一体型転写シートを得た。【０１１２】  ＜粘着層用塗工液＞・アクリル共重合体（固形分４０％）                          ４８部  （ＳＫダイン１３１０Ｌ  綜研化学（株））・エポキシ樹脂（固形分５％）                            ０．３６部  （硬化剤Ｅ−ＡＸ  綜研化学（株））・酢酸エチル                                          ５１．６４部【０１１３】  ＜離型層用塗工液＞・シリコーン剥離剤（固形分３１％）                          ２０部  （ＫＳ−８４７Ｈ  信越化学工業（株））・メチルエチルケトン                                        ４０部・トルエン                                                  ４０部【０１１４】  ＜受容層用塗工液＞・塩化ビニル−酢酸ビニル共重合体                            １９部  （ソルバイン（登録商標）ＣＮＬ  日信化学工業（株））・有機変性シリコーン                                          １部  （Ｘ−２２−３０００Ｔ  信越化学工業（株））・メチルエチルケトン                                        ４０部・トルエン                                                  ４０部【０１１５】  （実施例２）  第２の支持体用基材を、厚みが３８μｍのポリエチレンテレフタレートフィルム（透明ＰＥＴ  Ｅ−５１００  東洋紡（株））に変更して転写シート（２）を形成した以外は、全て実施例１と同様にして、離型部材（１）と転写シート（２）とが一体をなす実施例２の離型部材一体型転写シートを得た。【０１１６】  （実施例３）  第１の支持体を、厚みが１８８μｍのポリエチレンテレフタレートフィルム（Ｋ２３２３  東洋紡（株））に変更して離型部材（２）を形成し、第２の支持体用基材を、厚みが３８μｍのポリエチレンテレフタレートフィルム（透明ＰＥＴ  Ｅ−５１００  東洋紡（株））に変更して転写シート（２）を形成した以外は、全て実施例１と同様にして、離型部材（２）と転写シート（２）とが一体をなす実施例３の���型部材一体型転写シートを得た。【０１１７】  （実施例４）  第１の支持体を、厚みが１８８μｍのポリエチレンテレフタレートフィルム（ボイドＰＥＴ  Ｋ２３２３  東洋紡（株）））に変更して離型部材（２）を形成し、第２の支持体用基材を、厚みが７５μｍのポリエチレンテレフタレートフィルム（透明ＰＥＴ  Ｅ−５１００  東洋紡（株））に変更して転写シート（３）を形成した以外は、全て実施例１と同様にして、離型部材（２）と転写シート（３）とが一体をなす実施例４の離型部材一体型転写シートを得た。【０１１８】  （実施例５）  第１の支持体を、厚みが１５４μｍのコート紙に変更して離型部材（３）を形成し、第２の支持体用基材を、厚みが３８μｍのポリエチレンテレフタレートフィルム（透明ＰＥＴ  Ｅ−５１００  東洋紡（株））に変更して転写シート（２）を形成した以外は、全て実施例１と同様にして、離型部材（３）と転写シート（２）とが一体をなす実施例５の離型部材一体型転写シートを得た。【０１１９】  （実施例６）  第１の支持体を、厚みが１２５μｍのポリエチレンテレフタレートフィルム（透明ＰＥＴ  Ｅ−５１００  東洋紡（株））に変更して離型部材（４）を形成し、第２の支持体用基材を、厚みが３８μｍのポリエチレンテレフタレートフィルム（透明ＰＥＴ  Ｅ−５１００  東洋紡（株））に変更して転写シート（２）を形成した以外は、全て実施例１と同様にして、離型部材（４）と転写シート（２）とが一体をなす実施例６の離型部材一体型転写シートを得た。【０１２０】  （実施例７）  第１の支持体として、厚みが１８８μｍのポリエチレンテレフタレートフィルム（Ｋ２３２３  東洋紡（株））を用い、当該第１の支持体上に、上記組成の粘着層用塗工液を、乾燥時の厚みが１０μｍとなるように塗布・乾燥し、第１の支持体上に粘着層が設けられた離型部材（２）を得た。また、第２の支持体用基材として、厚みが３８μｍのポリエチレンテレフタレートフィルム（透明ＰＥＴ  Ｅ−５１００  東洋紡（株））を用い、当該第２の支持体用基材の他方の面上に、上記組成の離型層用塗工液を、乾燥時の厚みが０．５μｍとなるように塗布・乾燥し離型層を形成することで、第２の支持体用基材、離型層からなる第２の支持体を形成し、次いで、第２の支持体用基材の一方の面上に、下記組成の剥離層用塗工液を、乾燥時の厚みが１μｍとなるように塗布・乾燥し、剥離層からなる転写層を形成することで、第２の支持体上に、剥離層からなる転写層が設けられた転写シート（４）を得た。次いで、離型部材（２）と、転写シート（４）とを、粘着層と離型層とが対向するようにして貼り合わせることで、離型部材（２）と転写シート（４）とが一体をなす実施例７の離型部材一体型転写シートを得た。【０１２１】  （剥離層用塗工液）・アクリル樹脂                                              ２０部  （ダイヤナール（登録商標）ＢＲ−８７  三菱ケミカル（株））・トルエン                                                  ４０部・メチルエチルケトン                                        ４０部【０１２２】  （実施例８）  第１の支持体として、厚みが１２５μｍのポリエチレンテレフタレートフィルム（ボイドＰＥＴ  Ｋ１２１２  東洋紡（株））を準備し、第２の支持体として、厚みが���２μｍのポリエチレンテレフタレートフィルム（透明ＰＥＴ  Ｅ−５１００、東洋紡（株））を準備した。一対のプレスローラと冷却ローラを備え、ダイを、間隔ｄの中点にあたる位置から冷却ローラ側に５ｍｍ移動させた位置に配置した溶融押出し装置（図１０参照）を用い、準備した第１の支持体をプレスローラ側に配置し、第２の支持体を冷却ローラ側に配置した。次いで、第１の支持体、及び第２の支持体を、一対のローラの間を通過させながら、第１の支持体と第２の支持体との間に、溶融したポリエチレン樹脂（融点：１０７℃、密度：０．９１９ｇ／ｃｍ３）を押出して、厚みが１５μｍの溶融押出し樹脂層を形成し、最後に、剥離ローラにより剥離をすることで、第１の支持体と第２の支持体が、溶融押出し樹脂層により貼り合された積層体を得た。次いで、得られた積層体における第２の支持体上に、上記組成の受容層用塗工液を、乾燥時の厚みが２μｍとなるように塗布・乾燥し、受容層からなる転写層を形成した。これにより、第１の支持体上に、溶融押出し樹脂層が設けられた離型部材と、第２の支持体上に、受容層が設けられた転写シートとが一体をなす実施例８の離型部材一体型転写シートを得た。なお、第１の支持体、及び溶融押出し樹脂層は、離型部材を構成し、第２の支持体、及び受容層は、転写シートを構成する。なお、間隔ｄは、第１の支持体、及び第２の支持体の厚みを考慮して、適宜調整した。【０１２３】  （実施例９）  第２の支持体を、厚みが３８μｍのポリエチレンテレフタレートフィルム（透明ＰＥＴ  Ｅ−５１００  東洋紡（株））に変更した以外は、全て実施例８と同様にして、実施例９の離型部材一体型転写シートを得た。【０１２４】  （実施例１０）  第１の支持体を、厚みが１８８μｍのポリエチレンテレフタレートフィルム（Ｋ２３２３  東洋紡（株））に変更し、第２の支持体を、厚みが３８μｍのポリエチレンテレフタレートフィルム（透明ＰＥＴ  Ｅ−５１００  東洋紡（株））に変更した以外は、全て実施例８と同様にして、実施例１０の離型部材一体型転写シートを得た。【０１２５】  （比較例１）  第２の支持体用基材を、厚みが２５μｍのポリエチレンテレフタレートフィルムに変更して転写シート（Ａ）を形成し、離型部材と一体化させなかった以外は全て実施例１と同様にして、転写シート（Ａ）のみからなる比較例１の転写シートを得た。【０１２６】  （比較例２）  第２の支持体用基材を、厚みが７５μｍのポリエチレンテレフタレートフィルム（透明ＰＥＴ  Ｅ−５１００  東洋紡（株））に変更して転写シート（Ｂ）を形成し、離型部材と一体化させなかった以外は全て実施例１と同様にして、転写シート（Ｂ）のみからなる比較例２の転写シートを得た。【０１２７】  （比較例３）  第２の支持体用基材を、厚みが１８８μｍのポリエチレンテレフタレートフィルム（透明ＰＥＴ  Ｅ−５１００  東洋紡（株））に変更して転写シート（Ｃ）を形成し、離型部材と一体化させなかった以外は全て実施例１と同様にして、転写シート（Ｃ）のみからなる比較例３の転写シートを得た。【０１２８】  （剛軟度の測定）  上記で得られた各実施例の離型部材一体型転写シート全体のＭＤ方向の剛軟度、及び上記で得られた各比較例の転写シート全体��ＭＤ方向の剛軟度を、ＪＩＳ−Ｌ−１０８５（１９９８）に準拠したガーレ法により測定した。測定結果を表１に示す。【０１２９】  （接着力の測定）  上記で説明した接着力の測定方法に基づいて、各実施例の離型部材一体型転写シートにおける第２の支持体と粘着層との接着力を、ＤＩＧＩＴＡＬ  ＦＯＲＣＥ  ＧＡＵＧＥ  ＤＳ−２０Ｎ（（株）イマダ）を用いて測定した。実施例１〜７の離型部材一体型転写シートにおける第２の支持体と粘着層との接着力は、いずれも１００ｍＮ／ｃｍであり、実施例８〜１０の離型部材一体型転写シートにおける第２の支持体と溶融押出し樹脂層との接着力は、いずれも１５０ｍＮ／ｃｍであった。【０１３０】  （画像形成用転写シートの作成）  基材として厚さ５μｍのポリエチレンテレフタレートフィルムを用い、基材の一方の面の一部に、下記組成の染料プライマー層用塗工液を乾燥時の厚みが０．１５μｍになるように塗布・乾燥して染料プライマー層を形成した。この染料プライマー層上に、下記組成のイエロー、マゼンタ、シアン色材層用塗工液を、乾燥時の厚みが０．７μｍとなるように面順次に塗布・乾燥して、イエロー色材層、マゼンタ色材層、シアン色材層を形成した。また、基材の一方の面であって、染料プライマー層が形成されていない領域に、下記組成の溶融インキ層を乾燥時の厚みが、０．７μｍとなるように塗布・乾燥して溶融インキ層を形成した。また、基材の他方の面に、下記組成の背面層用塗工液１を乾燥時の厚みが１μｍとなるように塗布・乾燥して背面層を形成することで、画像形成用転写シートを得た。【０１３１】  （背面層用塗工液）・ポリビニルブチラール樹脂                                １．８部  （エスレック（登録商標）ＢＸ−１  積水化学工業（株））・ポリイソシアネート                                      ５．５部  （バーノック（登録商標）Ｄ７５０  ＤＩＣ（株））・リン酸エステル系界面活性剤                              １．６部  （プライサーフ（登録商標）Ａ２０８Ｎ  第一工業製薬（株））・タルク                                                ０．３５部  （ミクロエース（登録商標）Ｐ−３  日本タルク工業（株））・トルエン                                              １８．５部・メチルエチルケトン                                    １８．５部【０１３２】  ＜染料プライマー層用塗工液＞・コロイダルアルミナ（固形分１０．５％）                  ３．５部  （アルミナゾル２００  日産化学工業（株））・酢酸ビニル−ビニルピロリドン共重合体                    １．５部  （ＰＶＰ／ＶＡ  Ｅ−３３５  アイエスピー・ジャパン（株））・水                                                    ４７．５部・イソプロピルアルコール                                ４７．５部【０１３３】  ＜イエロー色材層用塗工液＞・ソルベントイエロー９３                                  ２．５部・ディスパースイエロー２０１                              ２．５部・ポリビニルアセトアセタール樹脂                              ４部  （エスレック（登録商標）ＫＳ−５  積水化学工業（株））・有機変性シリコーンオイル                              ０．０４部・トルエン                                                  ５０部・メチルエチルケトン                                        ５０部【０１３４】  ＜マゼンタ色材層用塗���液＞・ディスパースレッド６０                                      ３部・ディスパースバイオレット２６                                ３部・ポリビニルアセトアセタール樹脂                              ５部  （エスレック（登録商標）ＫＳ−５  積水化学工業（株）)・有機変性シリコーンオイル                              ０．０５部・トルエン                                                  ５０部・メチルエチルケトン                                        ５０部【０１３５】  ＜シアン色材層用塗工液＞・ソルベントブルー６３                                        ３部・ディスパースブルー３５４                                    ４部・ポリビニルアセトアセタール樹脂                              ５部  （エスレック（登録商標）ＫＳ−５  積水化学工業（株）)・有機変性シリコーンオイル                              ０．０５部・トルエン                                                  ５０部・メチルエチルケトン                                        ５０部【０１３６】  ＜溶融インキ層用塗工液＞・カーボンブラック                                            ４部・塩化ビニル−酢酸ビニル共重合体                              ６部  （ソルバイン（登録商標）ＣＮＬ  日信化学工業（株）)・トルエン                                                  ５０部・メチルエチルケトン                                        ５０部【０１３７】  （搬送性評価）  上記で得られた各実施例の離型部材一体型転写シート、及び上記で得られた各比較例の転写シートを、それぞれ、昇華型熱転写方式プリンタ（ＤＳ６２０  大日本印刷（株））にセットし、該プリンタにおける各実施例の離型部材一体型転写シート、及び各比較例の転写シートの搬送性を、下記の評価基準に基づいて評価した。評価結果を表１に併せて示す。【０１３８】  「評価基準」Ａ：問題なく搬送できる。ＮＧ（１）：搬送できる場合もある。ＮＧ（２）：搬送できない。【０１３９】  （印画適性評価）  上記で得られた実施例１の離型部材一体型転写シートと、上記で得られた画像形成用転写シートとを、以下のテストプリンタにセットし、画像形成用転写シートのイエロー色材層、マゼンタ色材層、及びシアン色材層を用い、実施例１の離型部材一体型転写シートの受容層上に、ブラック画像（画像階調：０／２５５）を形成した。同様の条件にて、実施例２〜１０の離型部材一体型転写シート、及び各比較例の転写シートの受容層上にブラック画像を形成した。実施例７の離型部材一体型転写シートについては、画像形成用転写シートの溶融インキ層を用い、この溶融インキ層を溶融転写することで、剥離層上にブラック画像（画像階調：０／２５５）を形成した。形成したブラック画像を目視で確認し、以下の評価基準に基づいて、印画適性の評価を行った。評価結果を表１に併せて示す。【０１４０】  （テストプリンタ）  サーマルヘッド：ＫＥＥ−５７−１２ＧＡＮ２−ＳＴＡ（京セラ（株））  発熱体平均抵抗値：３３０３（Ω）  主走査方向印字密度：３００（ｄｐｉ）  副走査方向印字密度：３００（ｄｐｉ）  印画電圧：１８（Ｖ）  ライン周期：１．５（ｍｓｅｃ．／ｌｉｎｅ）  印字開始温度：３５（℃）  パルスＤｕｔｙ比：８５（％）【０１４１】  「評価基準」Ａ：印画シワ、及び印画ムラが発生していない。Ｂ：僅かに印画シワ、或いは印画ムラが発生���ている。ＮＧ（１）：使用上問題のある印画シワ、或いは印画ムラが多く発生している。ＮＧ（２）：印画できない。【０１４２】  （転写層の転写性評価）  上記画像の形成がなされた各実施例の離型部材一体型転写シートのそれぞれについて、転写シートから離型部材を分離し、各実施例の転写シートとした。次いで、ヒートローラを用いて、被転写体としてのポリ塩化ビニル製カード（ＰＶＣカード）（大日本印刷（株））上に、各実施例の転写シートの転写層を転写し、以下の評価基準に基づいて、転写層の転写性評価を行った。同様の条件にて、各比較例の転写シートの転写層の転写性評価を行った。評価結果を表１に併せて示す。【０１４３】  「評価基準」Ａ：１６０℃、２２ｍｍ／ｓｅｃ.の条件にて、問題なく転写層を転写できた。Ｂ：１８０℃、２２ｍｍ／ｓｅｃ.の条件では問題なく転写層を転写できたが、１６０℃、２２ｍｍ／ｓｅｃ.の条件では上手く転写層を転写できなかった。ＮＧ：２００℃、２２ｍｍ／ｓｅｃ.の条件でも、転写層を転写できなかった。【０１４４】  （離型部材の巻取り性評価）  各実施例の離型部材一体型転写シートにおいて、転写シートから分離した離型部材を、簡易巻き取り機（大日本印刷（株））で巻き取り、以下の評価基準に基づいて、巻き取り性評価を行った。評価結果を表１に併せて示す。【０１４５】  「評価基準」Ａ：蛇行、タワミなく、綺麗に巻き取れる。Ｂ：蛇行、タワミはかなりあるものの、巻き取れる。【０１４６】
【表１】
0006460299.tif 000002
【符号の説明】
【０１４７】１００…転写シート１０…第２の支持体１１…基材１２…離型層２０…転写層２０Ａ…受容層２０Ｂ…剥離層２００…離型部材２１０…第１の支持体２２０…粘着層３００…離型部材一体型転写シート４００…被転写体５００…印画物６００…プリントシステム６１０…プリンタ６２０…分離手段（剥離ローラ）  
【図１】
0006460299.tif 000003
【図２】
0006460299.tif 000004
【図３】
0006460299.tif 000005
【図４】
0006460299.tif 000006
【図５】
0006460299.tif 000007
【図６】
0006460299.tif 000008
【図７】
0006460299.tif 000009
【図８】
0006460299.tif 000010
【図９】
0006460299.tif 000011
【図１０】
0006460299.tif 000012